(57)【要約】【課題】酸化チタンが沈降しても簡易な攪拌により容易に再分散すると共に、優れた抑泡性又は消泡性により速やかにインク物性が回復する水系インクを用いることにより、良好な吐出性を得ることができるインクジェット記録方法、及びインクジェット記録用水系インクを提供する。【解決手段】［１］ルチル型酸化チタンとポリマー分散剤を含有する水系インクを用いるインクジェット記録方法であって、該ポリマー分散剤が、アクリル酸、メタクリル酸等から選ばれるアニオン性基含有モノマー由来の構成単位を７２質量％以上含有してなり、Ｍｗが３千〜５万であり、該ポリマー分散剤の含有量が該酸化チタンに対して１〜７質量％であり、該水系インクを分散手段により再分散する工程１、及び再分散した水系インクを記録媒体に記録する工程２を有するインクジェット記録方法である。【選択図】なし【特許請求の範囲】
【請求項１】
ルチル型酸化チタンとポリマー分散剤を含有する水系インクを用いて、インクジェット記録装置により記録するインクジェット記録方法であって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ポリマー分散剤の重量平均分子量が３，０００以上５０，０００以下であり、
該ポリマー分散剤の含有量が該酸化チタンに対して１質量％以上７質量％以下であり、
該記録装置が該水系インク中の該酸化チタンを分散する分散手段を有し、
下記工程１及び２を有する、インクジェット記録方法。
工程１：該水系インクを分散手段により再分散する工程
工程２：工程１で再分散した水系インクを吐出して記録媒体に記録する工程
【請求項２】
アニオン性基含有モノマーがアクリル酸、メタクリル酸及びスチレンスルホン酸から選ばれる1種以上である、請求項１に記載のインクジェット記録方法。
【請求項３】
ポリマー分散剤の酸価が、３５０ｍｇＫＯＨ／ｇ以上１０００ｍｇＫＯＨ／ｇ以下である、請求項１又は２に記載のインクジェット記録方法。
【請求項４】
水系インクの３２℃における粘度が、４．０ｍＰａ・ｓ以上１２．０ｍＰａ以下である、請求項１〜３のいずれかに記載のインクジェット記録方法。
【請求項５】
ルチル型酸化チタンの含有量が、水系インク中、３．０質量％以上２０質量％以下である、請求項１〜４のいずれかに記載のインクジェット記録方法。
【請求項６】
ルチル型酸化チタンの平均一次粒子径が、１００ｎｍ以上６００ｎｍ以下である、請求項１〜５のいずれかに記載のインクジェット記録方法。
【請求項７】
ルチル型酸化チタンとポリマー分散剤を含有する水系インクであって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ルチル型酸化チタンの平均一次粒子径が、１００ｎｍ以上６００ｎｍ以下であり、
該ポリマー分散剤の重量平均分子量が３，０００以上５０，０００以下であり、
該ポリマー分散剤の含有量が該酸化チタンに対して１質量％以上７質量％以下である、インクジェット記録用水系インク。
【発明の詳細な説明】
【技術分野】
【０００１】
本発明は、インクジェット記録方法及びインクジェット記録用水系インクに関する。
【背景技術】
【０００２】
インクジェット記録方式は、非常に微細なノズルからインク液滴を記録媒体に直接吐出し、付着させて、文字や画像が記録された印刷物を得る記録方式であり、従来の記録方式と異なり版を使用しない記録方式であることから、少量多品種に対応できるオンデマンド印刷として広範囲にわたる利用分野が期待されている。特に近年では、従来の白地の紙等の記録媒体に対する印刷から、白地ではない段ボール、板紙、樹脂フィルム等の記録媒体に対する印刷への要望が増加している。
白地ではない記録媒体に対する印刷の場合、白色を表現する目的や視認性を高める目的から白色インクが使用される。白色インクに用いる顔料としては、隠蔽性の高い無機顔料である酸化チタンが多く使用されている。
また、酸化チタンの分散性を向上させることを目的として、顔料分散剤が用いられている。
【０００３】
例えば、特許文献１には、少量で顔料の易分散ができ、水性塗料の塗膜性能の低下をきたすことのない顔料分散剤として、モノ又はポリアルキレングリコールで変性された（メタ）アクリル酸系単量体３〜９８重量部と、エチレン性不飽和含窒素単量体２〜９７重量部と、エチレン性不飽和カルボン酸０〜２０重量部を含む単量体とを共重合することにより得られる重合体分散剤と、酸化チタン等の顔料と、水性媒体とからなる水性顔料分散液が開示されている。
特許文献２には、芳香族又は複素環ビニルモノマーユニット５〜３０質量％と、酸基を有するモノマーユニット１０〜３０質量％と、（メタ）アクリル酸エステルモノマーユニット４０〜８０質量％と、特定分子量のポリアルキレングリコール鎖又は該グリコールのモノアルキルエーテル鎖を有するモノマーユニット５〜３０質量％とから構成され、酸価が３０〜３００ｍｇＫＯＨ／ｇ、数平均分子量が５，０００〜３０，０００の顔料分散剤が開示されている。特許文献２では、顔料として酸化チタンが用いられ、該顔料分散剤を用いた顔料分散液は、水性塗料、水性グラビアインキ、水性インクジェットインキ、水性文具用インキ等の着色剤として、使用できることが記載されている。
一方、インク中の酸化チタンの沈降を抑制する機構を有するインクジェット記録装置が開発されている。例えば、特許文献３には、酸化チタンを顔料とする白色インクをインクタンク中に長時間放置した際に、酸化チタンの沈降を抑制することを目的として、メインタンク、サブタンク、インク供給手段、及びインク回収手段を有するインクジェット記録装置が開示され、インク供給手段とインク回収手段との間のインク経路に存在するインクを循環させることにより、インクの濃度を一定に保持できることが記載されている。
【先行技術文献】
【特許文献】
【０００４】
【特許文献１】特開昭６０−１２３５６４号公報
【特許文献２】特開２００９−２４１６５号公報
【特許文献３】特開２０１１−１２１３４４号公報
【発明の概要】
【発明が解決しようとする課題】
【０００５】
しかしながら、酸化チタンは比重が高いため、低粘度であるインクジェット記録用インクに用いた場合、印刷の休止等により、記録装置内のインク流路中で流れが一旦停止すると、インク流路内で酸化チタンの沈降又は凝集が生じるという問題がある。
特許文献１及び２に記載の顔料分散剤は、高粘度である塗料を主用途としており、インクジェット記録用水系インクに用いると、酸化チタンの沈降又は凝集後の十分な再分散性が得られないという問題があった。
また、特許文献３では、再分散性の乏しい白色インクを用いると、インクの循環を定期的に行ってもノズルを詰まらせるおそれがあり、その上、印刷を休止した場合にはインクを循環させて沈降を防止する必要があった。
さらに、インクを再分散させる際にせん断（循環、振とう、撹拌）を掛けることによってインクが起泡し、それが記録ヘッドへ悪影響を及ぼし吐出性が悪化するという問題もあった。このためインク組成自体の再分散性、抑泡性、消泡性の改善が求められている。
本発明は、隠蔽性を有し、ルチル型酸化チタンが沈降しても簡易な攪拌により容易に再分散すると共に、優れた抑泡性又は消泡性により速やかにインク物性が回復する水系インクを用いることにより、良好な吐出性を得ることができるインクジェット記録方法、及びインクジェット記録用水系インクを提供することを課題とする。
なお、「記録」とは、文字や画像を記録する印刷、印字を含む概念であり、「記録物」とは、文字や画像が記録された印刷物、印字物を含む概念である。
また、本発明における「再分散」とは、水系インク中で分散している酸化チタンが、静置等により水系インク中で沈降又は凝集した状態となった後、この状態から、再度水系インク中で分散した状態に戻すことをいう。
【課題を解決するための手段】
【０００６】
本発明者は、ルチル型酸化チタン及び特定のポリマー分散剤を特定割合で含有させた水系インクを、分散手段により再分散する工程を有するインクジェット記録方法により、前記課題を解決しうることを見出した。
すなわち、本発明は、次の［１］及び［２］を提供する。
［１］ルチル型酸化チタンとポリマー分散剤を含有する水系インクを用いて、インクジェット記録装置により記録するインクジェット記録方法であって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ポリマー分散剤の重量平均分子量が３，０００以上５０，０００以下であり、
該ポリマー分散剤の含有量が該酸化チタンに対して１質量％以上７質量％以下であり、
該記録装置が該水系インク中の該酸化チタンを分散する分散手段を有し、
下記工程１及び２を有する、インクジェット記録方法。
工程１：該水系インクを分散手段により再分散する工程
工程２：工程１で再分散した水系インクを吐出して記録媒体に記録する工程
［２］ルチル型酸化チタンとポリマー分散剤を含有する水系インクであって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ルチル型酸化チタンの平均一次粒子径が、１００ｎｍ以上６００ｎｍ以下であり、
該ポリマー分散剤の重量平均分子量が３，０００以上５０，０００以下であり、
該ポリマー分散剤の含有量が該酸化チタンに対して１質量％以上７質量％以下である、インクジェット記録用水系インク。
【発明の効果】
【０００７】
本発明によれば、隠蔽性を有し、ルチル型酸化チタンが沈降しても簡易な攪拌により容易に再分散すると共に、優れた抑泡性又は消泡性により速やかにインク物性が回復する水系インクを用いることにより、良好な吐出性を得ることができるインクジェット記録方法、及びインクジェット記録用水系インクを提供することができる。
【図面の簡単な説明】
【０００８】
【図１】本発明で用いるインクジェット記録装置の構成の一例を示す概略図である。
【発明を実施するための形態】
【０００９】
［インクジェット記録用水系インク］
本発明のインクジェット記録方法に用いられるインクジェット記録用水系インク（以下、単に「水系インク」又は「インク」ともいう）は、ルチル型酸化チタンとポリマー分散剤を含有し、該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ルチル型酸化チタンの平均一次粒子径が、１００ｎｍ以上６００ｎｍ以下であり、
該ポリマー分散剤の重量平均分子量が３，０００以上５０，０００以下であり、
該ポリマー分散剤の含有量が該酸化チタンに対して１質量％以上７質量％以下である。
なお、本明細書において、「水系」とは、インクに含有される媒体中で、水が最大割合を占めていることを意味する。
【００１０】
本発明のインクジェット記録方法によれば、ルチル型酸化チタンの沈降又は凝集後の再分散性に優れると共に、抑泡性、消泡性に優れる水系インクを用いることにより、再分散時に発生する泡立ちを抑制、消泡することで良好な吐出性を得ることができるという効果を奏する。その理由は定かではないが、以下のように考えられる。
本発明で用いる水系インクは、顔料としてルチル型酸化チタンを用いるが、ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、該ルチル型酸化チタンの平均一次粒子径が、１００ｎｍ以上６００ｎｍ以下であり、その重量平均分子量は３，０００以上５０，０００以下である。
ポリマー分散剤のアニオン性基は、酸化チタン表面に吸着する吸着基として働くだけでなく、負の電荷に帯電し、酸化チタン粒子間で電荷的な斥力により凝集及び沈降を抑制することができると考えられる。さらに、ポリマー分散剤はアニオン性基含有モノマー由来の構成単位を７２重量％以上有するため、電気的な斥力により凝集及び沈降を抑制する効果が非常に高いと考えられる。この結果、印刷中又は印刷の休止により、酸化チタンが沈降又は凝集したとしても、攪拌等の簡単な機械力を付与すれば容易に再分散されるものと考えられる。
ここでポリマー分散剤は、アニオン性基含有モノマー由来の構成単位を７２質量％以上含有するため、殆どが吸着基として働き、酸化チタンに吸着しないポリマー量が少ない。また、重量平均分子量も比較的小さいので酸化チタンに吸着しないポリマーによる増粘作用も小さい。そのため、未吸着ポリマー分散剤によるインク溶媒の粘度上昇を抑制できること、吸着基成分以外の部位が少ないため空気の抱き込みを抑制できることにより、抑泡性、消泡性に優れることとなり、再分散時に発生する泡立ちを抑制、消泡する効果が優れると考えられる。水系インク液中の泡がなくなれば又は泡が少なくなれば、インク吐出時の泡によるノズル欠けがなくなり、吐出性が良好になると考えられる。
【００１１】
＜ルチル型酸化チタン＞
本発明の水系インクは、ルチル型酸化チタンを含有する。酸化チタンの結晶構造には、ルチル型（正方晶）、アナターゼ型（正方晶）、ブルッカイト型（斜方晶）があるが、結晶の安定性、隠蔽性、及び入手性の観点から、本発明ではルチル型酸化チタン（以下、単に「酸化チタン」ともいう）を用いる。
酸化チタンは気相法又は液相法で製造することができるが、結晶性の高いものを得られ易いことから、気相法で製造された酸化チタンがより好ましい。
酸化チタンは、未処理のものを用いることもできるが、水系インク中における良好な分散性を得る観点から、表面処理されたものが好ましい。酸化チタンの表面処理としては、アルミナ（Ａｌ２Ｏ３）、シリカ（ＳｉＯ２）等の無機物による表面処理や、チタンカップリング剤、シランカップリング剤、シリコーンオイル等の有機物による表面処理等が挙げられるが、無機物による表面処理が好ましい。
【００１２】
酸化チタンは光触媒活性による有機物分解性を有するため、酸化チタンをポリマー分散剤で直接分散、被覆させるのではなく、光触媒活性を封じる観点、及び分散時の酸化チタンの濡れを改良する観点から、酸化チタン粒子の表面をアルミナ等の無機酸化物で表面処理をすることが好ましい。さらに酸化チタン粒子表面の酸・塩基状態を調整する観点、及び耐久性を改良する観点から、シリカを併用して表面処理することがより好ましい。以上の観点から、酸化チタンは、アルミナ処理、アルミナ・シリカ処理で表面処理されたものが好ましい。
酸化チタンの無機物による表面処理としては、アルミナ処理、アルミナ・シリカ処理以外に、亜鉛、マグネシウム、ジルコニウム等を含有する無機水和物を被覆して表面処理する方法も挙げられる。
表面処理した酸化チタンの粉末は、８００〜１０００℃で焼成することにより、粒子間の焼結を進めることなく、二次粒子サイズの流動性、分散性を向上させることもできる。
酸化チタンの粉末形状は、粒状、針状など特に制限されないが、その平均一次粒子径は、白色度の観点から、１００ｎｍ以上であり、好ましくは１５０ｎｍ以上、より好ましくは２００ｎｍ以上であり、そして、再分散性の観点から、６００ｎｍ以下であり、好ましくは５００ｎｍ以下、より好ましくは４００ｎｍ以下である。
なお、酸化チタンの平均一次粒子径は、実施例に記載の方法により測定される。
ルチル型二酸化チタンの市販品例としては、石原産業株式会社製の商品名：タイペークＲ、ＣＲ、ＰＦシリーズ、堺化学工業株式会社製の商品名：Ｒシリーズ、テイカ株式会社製の商品名：ＪＲ、ＭＴシリーズ、チタン工業株式会社製の商品名：ＫＵＲＯＮＯＳ  ＫＲシリーズ、富士チタン工業株式会社製の商品名：ＴＲシリーズ等が挙げられる。
【００１３】
＜ポリマー分散剤＞
本発明の水系インクは、ポリマー分散剤（以下、単に「分散剤」ともいう）を含有する。
ポリマー分散剤は、アクリル酸、メタクリル酸、マレイン酸、及びスルホン酸基含有ビニルモノマーから選ばれる少なくとも1種のアニオン性基含有モノマー由来の構成単位を７２質量％以上含有してなるポリマーであり、その重量平均分子量は３，０００以上５０，０００以下である。
【００１４】
（アニオン性基含有モノマー）
ポリマー分散剤の構成単位であるアニオン性基含有モノマーは、分散安定性及び吐出安定性の観点から、アクリル酸、メタクリル酸、マレイン酸、及びスルホン酸基含有ビニルモノマーから選ばれる少なくとも1種である。これらの酸は塩を形成してもよく、塩としては、例えば、ナトリウム塩及びカリウム塩が挙げられる。
スルホン酸基含有ビニルモノマーとしては、不飽和スルホン酸モノマーが好ましく、スチレンスルホン酸、２−アクリルアミド−２−メチルプロパンスルホン酸がより好ましい。これらの酸は塩を形成してもよく、塩としては、ナトリウム塩及びカリウム塩等が挙げられる。
これらのアニオン性基含有モノマーの中では、アクリル酸、メタクリル酸、マレイン酸、及びスチレンスルホン酸から選ばれる1種以上が好ましく、アクリル酸、メタクリル酸及びスチレンスルホン酸から選ばれる1種以上がより好ましい。
具体的には、アニオン性基含有モノマー由来の構成単位を有するポリマー分散剤としては、ポリアクリル酸、ポリメタクリル酸、及びメタクリル酸とスチレンスルホン酸由来の構成単位を有する共重合体が好ましく挙げられる。
アニオン性基含有モノマー由来の構成単位の含有量は、抑泡性、吐出性の観点から、好ましくは７５質量％以上、より好ましくは８０質量％以上、更に好ましくは８５質量％以上、より更に好ましくは９０質量％以上である。
ポリマー分散剤のアニオン性基を中和することによって分散剤はイオン化して、水溶性とすることができ、酸化チタンを水系媒体中で分散することができる。中和剤としては、例えば、水酸化ナトリウム、水酸化カリウム及びアンモニア等が挙げられる。
【００１５】
本発明に用いられるポリマー分散剤は、本発明の効果を損なわない範囲で、アニオン性基含有モノマー由来の構成単位以外に、ノニオン性モノマーや疎水性モノマー由来の構成単位を好ましくは２８質量％以下、より好ましくは２５質量％以下、更に好ましくは２０質量％以下、より更に好ましくは１５質量％以下、より更に好ましくは１０質量％以下を含有することができる。
この場合、水系でのポリマー分散剤の製造容易性、及び水系インクの凝集及び沈降を抑制する観点から、アニオン性基含有モノマー由来の構成単位とノニオン性モノマー由来の構成単位とからなるポリマーが好ましい。
【００１６】
（ノニオン性モノマー）
ノニオン性モノマーとしては、２−ヒドロキシエチル（メタ）アクリレート、３−ヒドロキシプロピル（メタ）アクリレート、ポリアルキレングリコール（メタ）アクリレート、アルコキシポリアルキレングリコール（メタ）アクリレート等が挙げられるが、再分散性の観点から、ポリアルキレングリコール（メタ）アクリレートが好ましい。
なお、「（メタ）アクリレート」とは、アクリレート及びメタクリレートから選ばれる１種以上を意味する。以下における「（メタ）アクリレート」も同義である。
ポリアルキレングリコール（メタ）アクリレート由来の構成単位の好適例は、下記式（１）で表される。
【００１７】
【化１】
2017075302.tif 000002
【００１８】
（式中、Ｒ１は水素原子又はメチル基を示し、Ｒ２は水素原子又は炭素数１以上２０以下のアルキル基を示し、ＯＡは炭素数２以上４以下のオキシアルキレン基を示し、ｎはアルキレンオキシドの平均付加モル数を示し、１０以上１００以下の数である。）
式（１）において、オキシアルキレン基であるＯＡの炭素数は、再分散性の観点から、２以上４以下であり、好ましくは２以上３以下、より好ましくは２である。
炭素数２以上４以下のオキシアルキレン基としては、オキシエチレン基、オキシプロピレン基及びオキシブチレン基が挙げられ、再分散性の観点から、好ましくはオキシエチレン基又はオキシプロピレン基であり、より好ましくはオキシエチレン基である。
式（１）において、Ｒ１は、再分散性の観点から、水素原子又はメチル基であり、好ましくはメチル基である。
式（１）において、Ｒ２は、再分散性の観点から、水素原子又は炭素数１以上２０以下のアルキル基であり、好ましくは水素原子又は炭素数１以上８以下のアルキル基であり、より好ましくは水素原子又は炭素数１以上３以下のアルキル基であり、更に好ましくはメチル基である。
式（１）において、平均付加モル数であるｎは、再分散性の観点から、好ましくは１０以上、より好ましくは１５以上、更に好ましくは２０以上であり、そして、好ましくは８０以下、より好ましくは６０以下、更に好ましくは４０以下である。
但し、ｎ個のオキシアルキレン基は、互いに同一でも異なっていてもよい。また、オキシアルキレン基が互いに異なる場合は、ブロック付加、ランダム付加、及び交互付加のいずれでもよい。
【００１９】
式（１）で表される構成単位のモノマーとしては、ポリエチレングリコールモノ（メタ）アクリレート、メトキシポリエチレングリコールモノ（メタ）アクリレート、エトキシポリエチレングリコールモノ（メタ）アクリレート、プロポキシポリエチレングリコールモノ（メタ）アクリレート、ブトキシポリエチレングリコールモノ（メタ）アクリレート、オクトキシポリエチレングリコールモノ（メタ）アクリレート、及びステアロキシポリエチレングリコールモノ（メタ）アクリレートから選ばれる１種以上が挙げられる。これらの中では、再分散性の観点から、メトキシポリエチレングリコールモノ（メタ）アクリレート、エトキシポリエチレングリコールモノ（メタ）アクリレート、及びプロポキシポリエチレングリコールモノ（メタ）アクリレートから選ばれる１種以上が好ましく、メトキシポリエチレングリコールモノ（メタ）アクリレートがより好ましい。
ノニオン性モノマー由来の構成単位の含有量は、水系インクの凝集及び沈降を抑制する観点、及び抑泡性、吐出性の観点から、アニオン性基含有モノマー由来の構成単位とノニオン性モノマー由来の構成単位の合計含有量に対して、好ましくは３５質量％以下、より好ましくは２５質量％以下、更に好ましくは２０質量％以下、より更に好ましくは１５質量％以下である。
ノニオン性モノマーの市販品例としては、ＮＫエステルＭ−２３０Ｇ、同４５０Ｇ、同９００Ｇ（以上、新中村化学工業株式会社製）、ブレンマーＰＭＥ−１０００、同４０００（以上、日油株式会社製）、ライトエステル０４１ＭＡ（共栄社化学株式会社製）等が挙げられる。
【００２０】
（疎水性モノマー）
ポリマー分散剤は、本発明の効果を損なわない範囲で、更に疎水性モノマー由来の構成単位を有していてもよい。
疎水性モノマーとしては、ポリマーの製造容易性の観点、及び抑泡性、吐出性の観点から、アルキル（メタ）アクリレート、芳香族基含有モノマー等から選ばれる１種以上が挙げられる。
アルキル（メタ）アクリレートとしては、炭素数１〜２２、好ましくは炭素数６〜１８のアルキル基を有するものが好ましく、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等が挙げられる。
なお、「（イソ又はターシャリー）」及び「（イソ）」は、これらの基が存在する場合としない場合の双方を意味し、これらの基が存在しない場合には、ノルマルを示す。
芳香族基含有モノマーとしては、ヘテロ原子を含む置換基を有していてもよい、炭素数６〜２２の芳香族基を有するビニルモノマーが好ましく、スチレン系モノマー、芳香族基含有（メタ）アクリレートがより好ましく、これらを併用することも好ましい。
スチレン系モノマーとしてはスチレン、２−メチルスチレン、及びジビニルベンゼンが好ましく、スチレンがより好ましい。
また、芳香族基含有（メタ）アクリレートとしては、ベンジル（メタ）アクリレート、フェノキシエチル（メタ）アクリレート等が好ましく、ベンジル（メタ）アクリレートがより好ましい。
【００２１】
（ポリマー分散剤の製造）
ポリマー分散剤は、前記モノマーを含むモノマー混合物を公知の重合法により共重合させることによって製造することができるが、分子量を制御する観点から、溶液重合法が好ましい。
溶液重合法で用いる溶媒に特に制限はないが、水、炭素数１以上３以下の脂肪族アルコール；炭素数３以上８以下のケトン類；酢酸エチル等のエステル類等、及びこれらの１種以上と水との混合溶媒が好ましく、後述する酸化チタン分散体を製造する際に溶媒を除去することなくそのまま用いることができる観点から、水がより好ましい。
重合開始剤としては、通常の溶液重合に用いられるものを使用することができるが、過硫酸塩が好ましく、過硫酸アンモニウム塩がより好ましい。重合開始剤の使用量は、モノマーの総量１００質量部に対して、得られる分散剤の分子量分布の観点から、好ましくは０．０１質量部以上、より好ましくは０．０５質量部以上、更に好ましくは０．１質量部以上であり、そして、好ましくは５質量部以下、より好ましくは３質量部以下、更に好ましくは２質量部以下である。
連鎖移動剤としては、メルカプタン類が好ましく、２−メルカプトエタノールがより好ましい。連鎖移動剤の使用量は、モノマーの総量１００質量部に対して、得られる分散剤の分子量分布の観点から、好ましくは０．１質量部以上、より好ましくは０．５質量部以上、更に好ましくは０．８質量部以上であり、そして、好ましくは８質量部以下、より好ましくは６質量部以下、更に好ましくは４質量部以下である。
【００２２】
好ましい重合条件は、重合開始剤の種類等によって異なるが、重合温度は好ましくは５０℃以上９０℃以下、重合時間は好ましくは１時間以上２０時間以下である。
重合開始剤として過硫酸塩を用いる場合の重合温度は、反応性の観点から、好ましくは７０℃以上、より好ましくは７５℃以上であり、そして、得られる分散剤の分子量分布の観点から、好ましくは８５℃以下、より好ましくは８３℃以下である。
重合雰囲気は、好ましくは窒素ガス雰囲気、アルゴン等の不活性ガス雰囲気である。
重合反応の終了後、反応溶液から再沈澱、溶媒留去等の公知の方法により、生成したポリマー分散剤を単離することができる。また、得られたポリマー分散剤は、再沈澱、膜分離、クロマトグラフ法、抽出法等により、未反応のモノマー等を除去することができる。
【００２３】
得られたポリマー分散剤は、アニオン性基含有モノマー由来の構成単位を有するため、アニオン性基を中和することによってイオン化され、水溶性とすることができる。
中和に用いる中和剤としては、アンモニア；エチルアミン、ジエチルアミン、トリメチルアミン、トリエチルアミン、トリエタノールアミン等の有機アミン；水酸化リチウム、水酸化ナトリウム、水酸化カリウム等のアルカリ金属の水酸化物等が挙げられ、再分散性の観点から、好ましくはアルカリ金属の水酸化物であり、より好ましくは水酸化ナトリウムである。これらの中和剤は、単独で又は２種以上を混合して用いることができる。
中和剤は、中和剤水溶液として用いることが好ましい。中和剤水溶液の濃度は、十分に中和を促進させる観点から、好ましくは１０質量％以上、より好ましくは２０質量％以上、更に好ましくは３０質量％以上であり、そして、好ましくは６５質量％以下、より好ましくは６０質量％以下、更に好ましくは５５質量％以下である。
【００２４】
ポリマー分散剤の酸価は、再分散性、抑泡性、消泡性の観点から、好ましくは３５０ｍｇＫＯＨ／ｇ以上、より好ましくは４５０ｍｇＫＯＨ／ｇ以上、更に好ましくは５５０ｍｇＫＯＨ／ｇ以上、より更に好ましくは６５０ｍｇＫＯＨ／ｇ以上、より更に好ましくは７２０ｍｇＫＯＨ／ｇ以上であり、そして、好ましくは１０００ｍｇＫＯＨ／ｇ以下、より好ましくは９００ｍｇＫＯＨ／ｇ以下、更に好ましくは８５０ｍｇＫＯＨ／ｇ以下、より更に好ましくは８００ｍｇＫＯＨ／ｇ以下である。
なお、酸価の測定方法は、ＪＩＳ  Ｋ  ００７０に準拠する。
ポリマー分散剤のポリスチレン換算の重量平均分子量は、分散安定性、再分散性、抑泡性、消泡性の観点から、３，０００以上５０，０００以下であり、好ましくは５，０００以上、より好ましくは１０，０００以上、更に好ましくは１５，０００以上、より更に好ましくは２０，０００以上であり、そして、好ましくは４０，０００以下、より好ましくは３０，０００以下である。
なお、重量平均分子量の測定は、実施例に記載の方法により行うことができる。
ポリマー分散剤は市販品を用いることもできる。市販品例としては、和光純薬工業株式会社製のポリアクリル酸、花王株式会社製の商品名：ポイズ５２０、ポイズ５３０等の特殊ポリカルボン酸、東亞合成株式会社製の商品名：アロン６０１２等のアロンシリ−ズの水溶性アクリル酸系分散剤等が挙げられる。
【００２５】
＜有機溶媒＞
本発明の水系インクは、分散剤による過度の粘度増加を抑制する観点、及び再分散性の観点から、さらに沸点９０℃以上２５０℃未満の１種以上の有機溶媒を含有することが好ましい。
有機溶媒の沸点は、上記と同様の観点から、好ましくは１３０℃以上、より好ましくは１３５℃以上、更に好ましくは１３８℃以上であり、そして、好ましくは２４５℃以下、好ましくは２４０℃以下、好ましくは２３５℃以下である。
かかる有機溶媒としては、多価アルコール、グリコールエーテル等が挙げられる。
【００２６】
前記の多価アルコールとしては、エチレングリコール（沸点１９７℃）、プロピレングリコール（沸点１８８℃）、１，２−ブタンジオール（沸点１９３℃）、１，２−ペンタンジオール（沸点２０６）、１，２−ヘキサンジオール（沸点２２３℃）等の１，２−アルカンジオール、ジエチレングリコール（沸点２４５℃）、ポリエチレングリコール、ジプロピレングリコール（沸点２３２℃）、１，３−プロパンジオール（沸点２１０℃）、１，３−ブタンジオール（沸点２０８℃）、１，４−ブタンジオール（沸点２３０℃）、３−メチル−１，３−ブタンジオール（沸点２０３℃）、１，５−ペンタンジオール（沸点２４２℃）、２−メチル−２，４−ペンタンジオール（沸点１９６℃）、１，２，６−ヘキサントリオール（沸点１７８℃）、１，２，４−ブタントリオール（沸点１９０℃）、１，２，３−ブタントリオール（沸点１７５℃）、ペトリオール（沸点２１６℃）等が挙げられる。
これらの中では、上記と同様の観点から、プロピレングリコール、ジエチレングリコール、１，２−ヘキサンジオール等の炭素数２以上６以下のアルカンジオール、及び分子量５００〜１０００のポリプロピレングリコールから選ばれる１種以上が好ましく、プロピレングリコール、ジエチレングリコール等の炭素数３以上４以下の１，２−アルカンジオール、及び前記ポリプロピレングリコールから選ばれる１種以上がより好ましい。
【００２７】
（グリコールエーテル）
グリコールエーテルの具体例としては、アルキレングリコールモノアルキルエーテル、アルキレングリコールジアルキルエーテル等が挙げられるが、上記と同様の観点から、アルキレングリコールモノアルキルエーテルが好ましい。アルキレングリコールモノアルキルエーテルのアルキル基の炭素数は、好ましくは１以上、より好ましくは２以上、更に好ましくは３以上であり、そして、好ましくは６以下、より好ましくは４以下である。アルキレングリコールモノアルキルエーテルのアルキル基は、直鎖及び分岐鎖が挙げられる。
アルキレングリコールモノアルキルエーテルの具体例としては、エチレングリコールエチルエーテル（沸点１３６℃）、エチレングリコールイソプロピルエーテル（沸点１４４℃）、エチレングリコールプロピルエーテル（沸点１５１℃）、エチレングリコールブチルエーテル（沸点１７１℃）、ジエチレングリコールメチルエーテル（沸点１９４℃）、ジエチレングリコールエチルエーテル（沸点２０２℃）、ジエチレングリコールイソプロピルエーテル（沸点２０７℃）、ジエチレングリコールイソブチルエーテル（沸点２２０℃）、ジエチレングリコールブチルエーテル（沸点２３０℃）、トリエチレングリコールメチルエーテル（沸点２４８℃）、ジプロピレングリコールブチルエーテル（沸点２３１℃）、ジプロピレングリコールメチルエーテル（沸点１８９℃）、トリプロピレングリコールメチルエーテル（沸点２４３℃）等が挙げられる。
これらの中では、エチレングリコールイソプロピルエーテル、エチレングリコールプロピルエーテル、ジエチレングリコールメチルエーテル、ジエチレングリコールイソプロピルエーテル、ジエチレングリコールイソブチルエーテル、及びジエチレングリコールブチルエーテルから選ばれる１種以上が好ましく、エチレングリコールイソプロピルエーテル、ジエチレングリコールイソプロピルエーテル、及びジエチレングリコールイソブチルエーテルから選ばれる１種以上がより好ましい。
【００２８】
（その他の有機溶媒）
本発明においては、前記の有機溶媒以外に、水系インクに通常配合されるその他のアルコール、該アルコールのアルキルエーテル、グリコールエーテル、Ｎ−メチル−２−ピロリドン等の含窒素複素環化合物、アミド、アミン、含硫黄化合物等を含有することができる。
例えば、１，６−ヘキサンジオール（沸点２５０℃）、トリエチレングリコール（沸点２８５℃）、トリプロピレングリコール（沸点２７３℃）、ポリプロピレングリコール（沸点２５０℃以上）、グリセリン（沸点２９０℃）等を沸点が２５０℃未満の化合物と組み合わせて用いることができる。
【００２９】
＜界面活性剤＞
本発明の水系インクは、再分散性の観点から、さらに界面活性剤を含有してもよい。
界面活性剤としては、再分散性の観点から、シリコーン系界面活性剤を含むものが好ましい。
シリコーン系界面活性剤としては、特に制限はなく、目的に応じて適宜選択することができるが、インク粘度の上昇を抑制し、連続吐出性を向上させ、かつ色移りや記録媒体の変形がない良好な記録物を得る観点から、ポリエーテル変性シリコーン系界面活性剤が好ましい。
【００３０】
（ポリエーテル変性シリコーン系界面活性剤）
ポリエーテル変性シリコーン系界面活性剤は、インク粘度の上昇を抑制し、またインク同士の混色を抑制することができるため、高速印刷において色移りのない良好な記録物を得ることに寄与すると考えられる。
ポリエーテル変性シリコーン系界面活性剤は、シリコーンオイルの側鎖及び／又は末端の炭化水素基を、ポリエーテル基で置換された構造を有するものである。該ポリエーテル基としては、ポリエチレンオキシ基、ポリプロピレンオキシ基、エチレンオキシ基（ＥＯ）とプロピレンオキシ基（トリメチレンオキシ基又はプロパン−１，２−ジイルオキシ基；ＰＯ）がブロック状又はランダムに付加したポリアルキレンオキシ基が好適であり、シリコーン主鎖にポリエーテル基がグラフトした化合物、シリコーンとポリエーテル基がブロック状に結合した化合物等を用いることができる。
ポリエーテル変性シリコーン系界面活性剤のＨＬＢ値は、水系インクへの溶解性の観点から、好ましくは３．０以上、より好ましくは４．０以上、更に好ましくは４．５以上である。ここで、ＨＬＢ値は、界面活性剤の水及び油への親和性を示す値であり、グリフィン法により次式から求めることができる。なお、次式において「界面活性剤中に含まれる親水基」としては、例えば、水酸基及びエチレンオキシ基が挙げられる。
ＨＬＢ＝２０×[(界面活性剤中に含まれる親水基の分子量)/(界面活性剤の分子量)]
ポリエーテル変性シリコーン系界面活性剤の具体例としては、信越化学工業株式会社製のＫＦシリーズ、日信化学工業株式会社製のシルフェイスＳＡＧ００５、ビックケミー・ジャパン株式会社製のＢＹＫ−３４８等が挙げられる。
【００３１】
（それ以外の界面活性剤）
本発明においては、界面活性剤として、ポリエーテル変性シリコーン系界面活性剤以外の界面活性剤を併用することができる。それらの中では、インクの適用性の観点から、ノニオン性界面活性剤が好ましい。
ノニオン性界面活性剤としては、例えば、（１）炭素数８〜２２の飽和又は不飽和の、直鎖又は分岐鎖の高級アルコール、多価アルコール、又は芳香族アルコールに、エチレンオキシド、プロピレンオキシド又はブチレンオキシド（以下総称して、「アルキレンオキシド」という）を付加したポリオキシアルキレンのアルキルエーテル、アルケニルエーテル、アルキニルエーテル又はアリールエーテル、（２）炭素数８〜２２の飽和又は不飽和の、直鎖又は分岐鎖の炭化水素基を有する高級アルコールと多価脂肪酸とのエステル、（３）炭素数８〜２０の直鎖又は分岐鎖の、アルキル基又はアルケニル基を有する、ポリオキシアルキレン脂肪族アミン、（４）炭素数８〜２２の高級脂肪酸と、多価アルコールのエステル化合物又はそれにアルキレンオキシドを付加した化合物等が挙げられる。
ノニオン性界面活性剤の市販品としては、例えば、日信化学工業株式会社及びAir Products & Chemicals社製のサーフィノールシリーズ、川研ファインケミカル株式会社製のアセチレノールシリーズ、花王株式会社製のエマルゲン１２０（ポリオキシエチレンラウリルエーテル）等が挙げられる。
【００３２】
（その他の成分）
本発明の水系インクは、ルチル型酸化チタン及びポリマー分散剤以外に、必要に応じて、水系インクに通常用いられる有機溶媒、界面活性剤、湿潤剤、浸透剤、分散剤、粘度調整剤、消泡剤、防黴剤、防錆剤、紫外線吸収剤等の各種添加剤を添加することができる。
【００３３】
〔インクジェット記録用水系インクの製造方法〕
本発明の水系インクは、ルチル型酸化チタン及びポリマー分散剤を含有するが、予めルチル型酸化チタン及びポリマー分散剤を用いて酸化チタン分散体を調製し、これに、水、必要に応じて各種添加剤を混合し、攪拌することによって得ることができる。
【００３４】
（酸化チタン分散体）
本発明に用いる酸化チタン分散体を調製する方法に特に制限はないが、再分散性の観点から、ルチル型酸化チタンと、ポリマー分散剤と、水と、必要に応じて添加剤とを混合して得られる混合物を分散機で分散して調製することが好ましい。
前記混合物を一度の分散で調製してもよいが、均一な分散体を得る観点から、予備分散した後、本分散して調製することもできる。
分散機としては特に制限はなく、例えば、ニーダー等の混練混合装置；アトライター、ボールミル、ガラスビーズやジルコニアビーズ等を使用したサンドミル等のメディア式分散機；コロイドミル等が使用できる。
分散時の温度は、酸化チタン分散体の低粘度化の観点から、好ましくは１０℃以上、より好ましくは１５℃以上、更に好ましくは１８℃以上であり、そして、好ましくは３５℃以下、より好ましくは３０℃以下、更に好ましくは２７℃以下である。
分散時間は、酸化チタンを十分に微細化する観点から、好ましくは１時間以上、より好ましくは２時間以上、更に好ましくは３時間以上であり、そして、好ましくは１００時間以下、より好ましくは５０時間以下、更に好ましくは２５時間以下である。
【００３５】
酸化チタン分散体中のルチル型酸化チタンの含有量は、酸化チタン分散体の分散安定性の観点から、好ましくは１０質量％以上であり、より好ましくは２０質量％以上、更に好ましくは３０質量％以上、より更に好ましくは４０質量％以上であり、そして、好ましくは８０質量％以下であり、より好ましくは７０質量％以下、更に好ましくは６０質量％以下、より更に好ましくは５５質量％以下である。
酸化チタン分散体中のポリマー分散剤の含有量は、酸化チタン分散体の分散安定性、泡立ち抑制、消泡の観点から、ルチル型酸化チタン１００質量部に対して好ましくは０．５質量部以上であり、より好ましくは１．０質量部以上、更に好ましくは１．３質量部以上、より更に好ましくは１．８質量部以上であり、そして、好ましくは７質量部以下、より好ましくは６．５質量部以下、更に好ましくは６．０質量部以下、より更に好ましくは５．５質量部以下、より更に好ましくは４．０質量部以下、より更に好ましくは３．０質量部以下である。
酸化チタン分散体は、ポリマー分散剤で分散された酸化チタンの粒子を含むものである。酸化チタン分散体の粒子の平均粒子径は、酸化チタン分散体の分散安定性、泡立ち抑制、消泡の観点から、好ましくは１５０ｎｍ以上であり、より好ましくは２４０ｎｍ以上、更に好ましくは２９０ｎｍ以上であり、そして、好ましくは１０００ｎｍ以下、より好ましくは５００ｎｍ以下、更に好ましくは３５０ｎｍ以下、より更に好ましくは３３０ｎｍ以下である。なお、酸化チタン分散体の粒子の平均粒子径は、実施例記載の方法により測定される。
【００３６】
（水系インク各成分の含有量）
本発明に用いられる水系インク中における各成分の含有量、インク物性は、再分散性、抑泡性、消泡性、隠蔽性等の観点から、以下のとおりである。
水系インク中のルチル型酸化チタンの含有量は、隠蔽性の観点から、好ましくは３．０質量％以上、より好ましくは５．０質量％以上、更に好ましくは８．０質量％以上であり、そして、吐出性の観点から、好ましくは２０質量％以下、より好ましくは１７質量％以下、更に好ましくは１５質量％以下である。
水系インク中のポリマー分散剤の含有量は、再分散性、抑泡性、消泡性の観点から、酸化チタンに対して１質量％以上であり、好ましくは１．３質量％以上、より好ましくは１．８質量％以上であり、そして、７質量％以下であり、好ましくは６．５質量％以下、より好ましくは６．０質量％以下、更に好ましくは５．５質量％以下、更に好ましくは４．０質量％以下、より更に好ましくは３．０質量％以下である。
【００３７】
水系インク中の前記有機溶媒の含有量は、再分散性の観点から、好ましくは４５質量％以下、より好ましくは４０質量％以下、更に好ましくは３５質量％以下である。
水系インク中の前記界面活性剤の含有量は、再分散性の観点から、好ましくは５．０質量％以下、より好ましくは３．０質量％以下、更に好ましくは１．０質量％以下、より更に好ましくは０．５質量％以下である。
水系インク中の水の含有量は、再分散性の観点から、好ましくは３０質量％以上、より好ましくは４０質量％以上、更に好ましくは５０質量％以上であり、そして、好ましくは７０質量％以下、より好ましくは６０質量％以下である。
【００３８】
（水系インク物性）
水系インクの３２℃における粘度は、再分散性の観点から、好ましくは４．０ｍＰａ・ｓ以上、より好ましくは４．５ｍＰａ・ｓ以上、更に好ましくは５．０ｍＰａ・ｓ以上であり、そして、好ましくは１２ｍＰａ・ｓ以下、より好ましくは９．０ｍＰａ・ｓ以下、更に好ましくは７．５ｍＰａ・ｓ以下、より更に好ましくは６．５ｍＰａ・ｓ以下である。
なお、３２℃における水系インクの粘度は、実施例に記載の方法により測定される。
水系インクのｐＨは、再分散性の観点から、好ましくは５．５以上、より好ましくは６．０以上、更に好ましくは６．５以上であり、そして、部材耐性、皮膚刺激性の観点から、好ましくは１１．０以下、より好ましくは１０．０以下、更に好ましくは９．５以下、より更に好ましくは９．０以下である。
【００３９】
［インクジェット記録方法］
本発明のインクジェット記録方法は、ルチル型酸化チタンとポリマー分散剤を含有する前記水系インクを用いて、インクジェット記録装置により記録するインクジェット記録方法であって、該記録装置が該水系インク中の該酸化チタンを分散する分散手段を有し、下記工程１及び２を有する。
工程１：該水系インクを分散手段により再分散する工程
工程２：工程１で再分散した水系インクを吐出して記録媒体に記録する工程
【００４０】
＜工程１＞
工程１は、水系インクを分散手段により再分散する工程である。
前記水系インクを用いることにより、印刷中又は印刷休止後において、前記水系インクに含まれる酸化チタンが沈降又は凝集した場合であっても、インクジェット記録装置の分散手段により、酸化チタンを容易に再分散させることができる。
本発明に用いるインクジェット記録装置は、少なくともインク吐出手段、前記水系インクを充填する容器（インク充填容器）、インク流路、及び前記水系インクに含まれる酸化チタンを分散する分散手段を有し、該インク充填容器は、さらにインク予備充填容器を有していてもよい。
分散手段は、機械力により酸化チタンを前記水系インクの水系媒体中に分散させる手段であればよい。分散手段としては、例えば、インク充填容器内のインクを攪拌する機構、振とう機構、振動付与機構及びインクを循環させる循環機構から選ばれる１種以上が挙げられる。
【００４１】
図１は、本発明で用いるインクジェット記録装置の構成の一例を示す概略図である。
図１において、インクジェット記録装置は、インク吐出手段１、インク充填容器２、インク流路３、及び分散手段として攪拌機構４を有する。
攪拌機構４は、インク充填容器２内のインクを攪拌することができるものであれば特に制限されない。例えば、攪拌機構４が動作することにより、インク充填容器２内のインクを攪拌して酸化チタンを分散する。攪拌機構４としては、攪拌モータにより回転さする攪拌翼の他、外部磁場により回転する攪拌子等が挙げられる。攪拌条件は、温度、攪拌を行う時間間隔、攪拌速度、攪拌時間等により調整される。
【００４２】
その他の分散手段として、振とう機構、振動付与機構、インクを循環させる循環機構等が挙げられる。振とう機構としては、振とう機によりインク充填容器を振とうして酸化チタンを分散する機構等が挙げられる。振とう条件は、温度、振とう回数、振とう時間等により調整される。
振動付与機構としては、超音波振動装置によりインク充填容器へ超音波振動を付与し、酸化チタンを分散する機構等が挙げられる。超音波振動条件は、温度、周波数、付与時間等によって調整される。
循環機構としては、インク予備容器を有する場合にはインク充填容器とインク予備充填容器との間のインク流路で循環することにより酸化チタンを分散する機構等が挙げられる。循環手段としては、インクを循環することができるものであればよく、ポンプ、熱源等が挙げられる。これらの中でも、再分散性の観点から、ポンプが好ましい。
【００４３】
＜工程２＞
工程２は、工程１で再分散した水系インクを吐出して記録媒体に記録する工程である。
図１において、工程１で再分散した水系インクは、インク吐出手段１により吐出され、記録媒体５に記録される。
水系インクを吐出する方法（インク吐出手段）としては、サーマル式又はピエゾ式の記録ヘッドを用いてインクを吐出する方法が好ましく、本発明においては、水系インクを充填した容器を、インクジェット記録装置に装着し、ピエゾ式の記録ヘッドを用いてインクを吐出して記録媒体に記録する方法がより好ましい。
工程１で再分散した水系インクを用いることにより、記録ヘッドのノズル中での凝集又は沈降が抑制され、良好な記録物を得ることができる。
【００４４】
本発明のインクジェット記録方法は、白色度の観点から、下地等のベタ印刷に用いることが好ましい。
記録媒体に特に制限はないが、段ボール紙、板紙、樹脂フィルム等が挙げられ、好ましくは樹脂フィルムである。
樹脂フィルムとしては、例えば、ポリエステルフィルム、ポリ塩化ビニルフィルム、ポリプロピレンフィルム、ポリエチレンフィルム、ナイロンフィルム等が挙げられる。これらのフィルムは、二軸延伸フィルム、一軸延伸フィルム、無延伸フィルムであってもよい。樹脂フィルムは、より好ましくはポリエステルフィルム及び延伸ポリプロピレンフィルムから選ばれる１種以上、更に好ましくはコロナ放電処理等の表面処理を行ったポリエチレンテレフタレート等のポリエステルフィルム、二軸延伸ポリプロピレンフィルムである。
透明合成樹脂フィルムの市販品としては、ルミラーＴ６０（東レ株式会社製、ポリエチレンテレフタレート）、太閤ＦＥ２００１（フタムラ化学株式会社製、コロナ処理ポリエチレンテレフタレート）、ＰＶＣ８０Ｂ  Ｐ（リンテック株式会社製、ポリ塩化ビニル）、カイナスＫＥＥ７０ＣＡ（リンテック株式会社製、ポリエチレン）、ユポＳＧ９０  ＰＡＴ１（リンテック株式会社製、ポリプロピレン）、ボニールＲＸ（興人フィルム＆ケミカルズ株式会社製、ナイロン）等が挙げられる。
【００４５】
上述した実施形態に関し、本発明はさらに以下の水系インク及びインクジェット記録方法を開示する。
＜１＞  ルチル型酸化チタンとポリマー分散剤を含有する水系インクを用いて、インクジェット記録装置により記録するインクジェット記録方法であって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ポリマー分散剤の重量平均分子量が３，０００以上５０，０００以下であり、
該ポリマー分散剤の含有量が該酸化チタンに対して１質量％以上７質量％以下であり、
該記録装置が該水系インク中の該酸化チタンを分散する分散手段を有し、
下記工程１及び２を有する、インクジェット記録方法。
工程１：該水系インクを分散手段により再分散する工程
工程２：工程１で再分散した水系インクを吐出して記録媒体に記録する工程。
【００４６】
＜２＞  酸化チタンが、好ましくは表面処理されたものであり、より好ましくはアルミナ処理、アルミナ・シリカ処理で表面処理されたものである、前記＜１＞に記載のインクジェット記録方法。
＜３＞  酸化チタンの平均一次粒子径が、好ましくは１００ｎｍ以上、より好ましくは１５０ｎｍ以上、更に好ましくは２００ｎｍ以上であり、そして、好ましくは６００ｎｍ以下、より好ましくは５００ｎｍ以下、更に好ましくは４００ｎｍ以下である、前記＜１＞又は＜２＞に記載のインクジェット記録方法。
＜４＞  アニオン性基含有モノマーが、好ましくはアクリル酸、メタクリル酸、マレイン酸、及びスチレンスルホン酸から選ばれる1種以上、より好ましくはアクリル酸、メタクリル酸及びスチレンスルホン酸から選ばれる1種以上である、前記＜１＞〜＜３＞のいずれかに記載のインクジェット記録方法。
＜５＞  アニオン性基含有モノマー由来の構成単位の含有量が、好ましくは７５質量％以上、より好ましくは８０質量％以上、更に好ましくは８５質量％以上、より更に好ましくは９０質量％以上である、前記＜１＞〜＜４＞のいずれかに記載のインクジェット記録方法。
＜６＞  アニオン性基含有モノマー由来の構成単位以外のノニオン性モノマーや疎水性モノマー由来の構成単位の含有量が、好ましくは２８質量％以下、より好ましくは２５質量％以下、更に好ましくは２０質量％以下、より更に好ましくは１５質量％以下、より更に好ましくは１０質量％以下である、前記＜１＞〜＜５＞のいずれかに記載のインクジェット記録方法。
＜７＞  ポリマー分散剤の酸価が、好ましくは３５０ｍｇＫＯＨ／ｇ以上、より好ましくは４５０ｍｇＫＯＨ／ｇ以上、更に好ましくは５５０ｍｇＫＯＨ／ｇ以上、より更に好ましくは６５０ｍｇＫＯＨ／ｇ以上、より更に好ましくは７２０ｍｇＫＯＨ／ｇ以上であり、そして、好ましくは１０００ｍｇＫＯＨ／ｇ以下、より好ましくは９００ｍｇＫＯＨ／ｇ以下、更に好ましくは８５０ｍｇＫＯＨ／ｇ以下、より更に好ましくは８００ｍｇＫＯＨ／ｇ以下である、前記＜１＞〜＜６＞のいずれかに記載のインクジェット記録方法。
＜８＞  ポリマー分散剤の重量平均分子量が、好ましくは５，０００以上、より好ましくは１０，０００以上、更に好ましくは１５，０００以上、より更に好ましくは２０，０００以上であり、そして、好ましくは４０，０００以下、より好ましくは３０，０００以下である、前記＜１＞〜＜７＞のいずれかに記載のインクジェット記録方法。
＜９＞  水系インク中のルチル型酸化チタンの含有量が、好ましくは３．０質量％以上、より好ましくは５．０質量％以上、更に好ましくは８．０質量％以上であり、そして、好ましくは２０質量％以下、より好ましくは１７質量％以下、更に好ましくは１５質量％以下である、前記＜１＞〜＜８＞のいずれかに記載のインクジェット記録方法。
＜１０＞  ポリマー分散剤の含有量が、酸化チタンに対して好ましくは１．３質量％以上、より好ましくは１．８質量％以上であり、そして、好ましくは６．５質量％以下、より好ましくは６．０質量％以下、更に好ましくは５．５質量％以下、更に好ましくは４．０質量％以下、より更に好ましくは３．０質量％以下である、前記＜１＞〜＜９＞のいずれかに記載のインクジェット記録方法。
【００４７】
＜１１＞  有機溶媒の含有量が、水系インク中、好ましくは４５質量％以下、より好ましくは４０質量％以下、更に好ましくは３５質量％以下である、前記＜１＞〜＜１０＞のいずれかに記載のインクジェット記録方法。
＜１２＞  水の含有量が、水系インク中、好ましくは３０質量％以上、より好ましくは４０質量％以上、更に好ましくは５０質量％以上であり、そして、好ましくは７０質量％以下、より好ましくは６０質量％以下である、前記＜１＞〜＜１１＞のいずれかに記載のインクジェット記録方法。
＜１３＞  水系インクの３２℃における粘度が、好ましくは４．０ｍＰａ・ｓ以上、より好ましくは４．５ｍＰａ・ｓ以上、更に好ましくは５．０ｍＰａ・ｓ以上であり、そして、好ましくは１２ｍＰａ・ｓ以下、より好ましくは９．０ｍＰａ・ｓ以下、更に好ましくは７．５ｍＰａ・ｓ以下、より更に好ましくは６．５ｍＰａ・ｓ以下である、前記＜１＞〜＜１２＞のいずれかに記載のインクジェット記録方法。
＜１４＞  水系インクのｐＨが、好ましくは５．５以上、より好ましくは６．０以上、更に好ましくは６．５以上であり、そして、好ましくは１１．０以下、より好ましくは１０．０以下、更に好ましくは９．５以下、より更に好ましくは９．０以下である、前記＜１＞〜＜１３＞のいずれかに記載のインクジェット記録方法。
＜１５＞  分散手段が、インク充填容器内のインクを攪拌する機構、振とう機構、振動付与機構及びインクを循環させる循環機構から選ばれる１種以上である、前記＜１＞〜＜１４＞のいずれかに記載のインクジェット記録方法。
＜１６＞  水系インクを吐出する方法が、好ましくはサーマル式又はピエゾ式の記録ヘッドを用いてインクを吐出する方法、より好ましくはピエゾ式の記録ヘッドを用いてインクを吐出する方法である、前記＜１＞〜＜１５＞のいずれかに記載のインクジェット記録方法。
＜１７＞  記録媒体が、好ましくは樹脂フィルムであり、より好ましくはポリエステルフィルム及び延伸ポリプロピレンフィルムから選ばれる１種以上、更に好ましくはコロナ放電処理等の表面処理を行ったポリエチレンテレフタレート等のポリエステルフィルム、二軸延伸ポリプロピレンフィルムである、前記＜１＞〜＜１６＞のいずれかに記載のインクジェット記録方法。
＜１８＞  ルチル型酸化チタンとポリマー分散剤を含有する水系インクであって、
該ポリマー分散剤が、アクリル酸、メタクリル酸、マレイン酸、及びスルホン酸基含有ビニルモノマーから選ばれる少なくとも1種のアニオン性基含有モノマー由来の構成単位を７２質量％以上含有してなり、
該ルチル型酸化チタンの平均一次粒子径が、１００ｎｍ以上６００ｎｍ以下であり、
該ポリマー分散剤の重量平均分子量が３，０００以上５０，０００以下であり、
該ポリマー分散剤の含有量が該酸化チタンに対して１質量％以上７質量％以下である、インクジェット記録用水系インク。
【実施例】
【００４８】
以下の製造例、実施例及び比較例において、「部」及び「％」は特記しない限り「質量部」及び「質量％」である。
【００４９】
（１）ポリマー分散剤の重量平均分子量の測定
標準物質としてポリスチレン、カラムとして東ソー株式会社製、Ｇ４０００ＨＸＬ＋Ｇ２０００ＨＸＬを用い、溶離液として５０ｍＭ 酢酸（１級）を含有するテトラヒドロフラン（ＴＨＦ）を用いたゲルパーミエーションクロマトグラフィーにより重量平均分子量を測定した。
【００５０】
（２）ポリマー分散剤の酸価の測定
ＪＩＳ  Ｋ  ００７０に準拠して測定した。
【００５１】
（３）水分散体の固形分濃度の測定
３０ｍｌのポリプロピレン製容器（４０ｍｍφ、高さ３０ｍｍ）にデシケーター中で恒量化した硫酸ナトリウム１０．０ｇを量り取り、そこへ水分散体サンプル約１．０ｇを添加して、混合した後、正確に秤量し、１０５℃で２時間維持して、揮発分を除去し、更にデシケーター内で１５分間放置し、質量を測定した。揮発分除去後のサンプルの質量を固形分として、添加した水分散体サンプルの質量で除して固形分濃度（％）とした。
【００５２】
（４）酸化チタンの平均一次粒子径の測定
酸化チタンの平均一次粒子径は、透過電子顕微鏡「ＪＥＭ−２１００」（日本電子株式会社製）を用いて、画像解析で５００個の酸化チタン一次粒子を抽出してその粒子径を測定し、その平均を算出して数平均粒子径とした。なお、酸化チタンに長径と短径がある場合は、長径を用いて算出した。
（５）酸化チタン分散体の粒子の平均粒子径の測定
株式会社堀場製作所製レーザー回折／散乱式粒度分布測定装置ＬＡ９５０を用いて、酸化チタンの屈折率２．７５とし、屈折率１．３３３の水を分散媒として、循環速度５にて超音波３で１分照射後測定した。このときの体積中位粒子径（Ｄ５０）の値を分散体の粒子の平均粒子径とした。分散体の粒子の平均粒子径は、分散体の平均粒子径又はＴｉＯ２平均粒子径ともいう。
（６）インクの粘度
Ｅ型粘度計「ＴＶ−２５」（東機産業株式会社製、標準コーンロータ１°３４’×Ｒ２４使用、回転数５０ｒｐｍ）を用いて、３２℃にて粘度を測定した。
【００５３】
（ポリマー分散剤の製造）
製造例１（ポリマー分散剤Ｐ１の製造）
滴下ロートを備えたガラス製反応容器２Ｌに水２３３ｇを仕込み、窒素雰囲気下で８０℃まで昇温した。
次に、窒素ガス雰囲気下、滴下溶液１としてメトキシポリエチレングリコールモノメタクリレート（ＭＰＥＧＭＡＡ：エチレンオキシド（ＥＯ）平均付加モル数ｎ＝２３、新中村化学工業株式会社製、商品名「ＮＫエステルＭ−２３０Ｇ」）４７．０ｇ、スチレンスルホン酸ナトリウム（和光純薬工業株式会社製）７０．０ｇ、メタクリル酸（和光純薬工業株式会社製）１１７．０ｇのモノマー溶液と、滴下溶液２として濃度１５％の２−メルカプトエタノール水溶液（東洋紡績株式会社製）３０．０ｇと、滴下溶液３として濃度６％の過硫酸アンモニウム水溶液（和光純薬工業株式会社製）３２．０ｇの３液を各々同時に９０分かけて徐々に反応容器内に滴下した。滴下終了後、８０℃で１時間熟成させた。
その後、４０℃まで冷却し、濃度４８％ＮａＯＨ水溶液（和光純薬工業株式会社製）４５．５ｇを加えて中和度５０％にし、固形分濃度が４０％となるように水を加えて、ポリマー分散剤Ｐ１の溶液を得た。結果を表１に示す。
【００５４】
製造例２及び比較製造例１〜６（ポリマー分散剤Ｐ２及びＰ３〜Ｐ８の製造）
製造例１において、表１に示す条件に変更した以外は製造例１と同様にして、ポリマー分散剤Ｐ２〜Ｐ８を得た。結果を表１に示す。
【００５５】
【表１】
2017075302.tif 000003
【００５６】
製造例３（顔料を含有しないポリマーエマルションの水分散体の製造）
１０００ｍＬセパラブルフラスコ中にメチルメタクリレート（和光純薬工業株式会社製）１４５部、２−エチルヘキシルアクリレート（和光純薬工業株式会社製）５０部、メタクリル酸（和光純薬工業株式会社製）５部、ラテムルＥ１１８Ｂ（花王株式会社製、乳化剤、有効分２６％）１８．５部、イオン交換水９６部、過硫酸カリウム（和光純薬工業株式会社製）を仕込み、撹拌羽根で撹拌を行い（３００ｒｐｍ）モノマー乳化液を得た。
反応容器内に、ラテムルＥ１１８Ｂ  ４．６部、イオン交換水１８６部、過硫酸カリウム０．０８部を入れ窒素ガス置換を十分行った。窒素雰囲気下、撹拌羽根で攪拌（２００ｒｐｍ）しながら８０℃まで昇温し、上記モノマー乳化液を滴下ロート中に仕込みのこのモノマー乳液を３時間かけて滴下、反応させた。
この反応液にイオン交換水を加え有効分を２０％とすることで顔料を含有しないポリマーエマルションＥＭ−１を得た。このポリマーエマルションＥＭ−１の平均粒径は１００ｎｍであった。
【００５７】
実施例１
（１）酸化チタン分散体の製造
２５０ｍＬのポリエチレン瓶に、予めポリマー分散剤としてポリアクリル酸（ＰＡＡ；和光純薬工業株式会社製：Ｍｗ５０００）０．３ｇと５Ｎ−ＮａＯＨ水溶液（和光純薬工業株式会社製）０．２１ｇとイオン交換水１ｇを混ぜて溶解させていたものを投入し、次に酸化チタンＫＵＲＯＮＯＳ  ＫＲ―３８０（ルチル型：チタン工業株式会社製、Ａｌ・Ｓｉ処理、平均一次粒子径：３５５ｎｍ（カタログ値３００〜５００ｎｍ））を１５ｇ、イオン交換水を１４．３ｇ加え、最後に２ｍｍジルコニアビーズ３６９ｇを添加して、卓上型ポットミル架台（アズワン株式会社）にて２５０ｒｐｍで８時間の分散を行った。分散後メッシュを用いてジルコニアビーズを除去し、水で固形分濃度を調整して、表２に示したように平均粒子径３２５ｎｍの酸化チタン分散体（固形分濃度３０質量％）を得た。
（２）水系インクの製造
得られた酸化チタン分散体（固形分濃度３０質量％）を用いて、水系インク中に酸化チタンが１０質量％となるように、以下の組成にて混合し、得られた混合液を１．２μｍのフィルター（アセチルセルロース膜、外径２．５ｃｍ、富士フイルム株式会社製）を取り付けた容量２５ｍＬの針なしシリンジで濾過し、粗大粒子を除去することにより水系インクを得た。
＜組成＞
酸化チタン分散体  ３４．２部
プロピレングリコール（和光純薬工業株式会社製）３０．０部
ジエチレングリコールモノイソブチルエーテル（和光純薬工業株式会社製）５.０部
製造例３で得られたポリマーエマルションＥＭ−１  ５．０部
ポリエーテル変性シリコーン（信越化学工業株式会社製、ＫＦ−６０１１）０．１部
イオン交換水  ２５．７部
【００５８】
（３）隠蔽性の評価
得られた水系インクの隠蔽性評価を以下の方法により行ったところ、印字濃度０．４７となり、充分な隠蔽性を得ることができた。結果を表２示す。
【００５９】
＜水系インクの隠蔽性の評価＞
水系インクをコロナ放電処理ＰＥＴ（フタムラ化学製、太閤ポリエステルフィルムＦＥ２００１）にバーコーターＮＯ２を用いて塗布し６０℃の乾燥機で１０分間乾燥させ測定物を得た。隠蔽率測定紙（ＪＩＳ検定品、大佑機材株式会社）の黒色部にインクを塗布したＯＨＰフィルムを、印刷面を上にして載せ、その上から分光光度計ＳｐｅｃｔｒｏＥｙｅ（GretagMacbeth社）にて黒の印字濃度を測定し、以下のように白色度を評価した。水系インクは調製直後の水系インクを用いた。
黒の印字濃度が０．５以下であれば白色インクとして隠蔽性は十分であるが、０．５を超えると不十分である。
【００６０】
比較例1
（１）酸化チタン分散体の製造
酸化チタンをＫＵＲＯＮＯＳ  ＫＡ−２０（アナターゼ型：チタン工業株式会社製、平均一次粒子径３５５ｎｍ）にし、卓上ポットミル架台での分散時間を６時間にした以外は実施例１と同様に行い、平均粒子径３１５ｎｍの酸化チタン分散体（固形分濃度３０質量％）を得た。
（２）水系インクの製造、隠蔽性の評価
実施例１と同様の方法でインクを得た製造し、隠蔽性評価を行ったところ、印字濃度０．５８となり、隠蔽性が不十分であった。結果を表２示す。
【００６１】
【表２】
2017075302.tif 000004
【００６２】
実施例２
（１）酸化チタン分散体の製造と泡立ち性評価
酸化チタンをＣＲ-８０（ルチル型：石原産業式会社製、Ａｌ・Ｓｉ処理、平均一次粒子径２５０ｎｍ）にした以外は実施例１と同様に行い、平均粒子径３０３ｎｍの酸化チタン分散体（固形分濃度３０質量％）を得た。得られた酸化チタン（ＴｉＯ２）分散体の泡立ち性評価を以下の方法で行った。結果を表３に示す。
＜酸化チタン分散体の泡立ち性の評価＞
酸化チタン分散体を５０ｍＬスクリュー管に３０ｇ入れ、スクリュー管を横にしてマルチシェーカーＭＭＳ−２１０（東京理化機械株式会社）にて１５０ｒｐｍ、３００秒間の条件で振とうし、その直後から目視により消泡するまでの時間を測定した。
以下の評価基準により泡立ち性を評価した。この消泡までの時間が短い程、抑泡性又は消泡性が良好でありインクの吐出性が安定になることを意味する。
（評価基準）
◎：消泡までの時間が５秒未満
○：消泡までの時間が５秒以上１０秒未満
△：消泡までの時間が１０秒以上３０秒未満
×：消泡までの時間が３０秒以上
（２）水系インクの製造と再分散性、吐出性の評価
ポリマー分散剤としてポリアクリル酸（ＰＡＡ；和光純薬工業株式会社製：Ｍｗ５０００）を用いて、実施例１と同様の方法で粘度５．５ｍＰａ・ｓの水系インクを得た。得られた水系インクの再分散性と吐出性の評価を以下の方法で行った。結果を表３に示す。
【００６３】
＜水系インクの再分散性の評価＞
水系インクを５０ｍＬスクリュー管に３０ｇ入れ、７０℃にて７日間静置した後、スクリュー管を横にしてマルチシェーカーＭＭＳ−２１０（東京理化機械株式会社）にて１５０ｒｐｍ、６０秒間の条件で振とうした。その直後、スクリュー管内の水系インクの上液面から２ｇをピペットで採取した。ここで用いた振とう条件はインクジェットプリンタ装置の簡易再分散手段を想定したものである。
このようにして得られた採取サンプル1gにイオン交換水を加えて２５００倍に希釈した。次いで、分光光度計Ｕ−３０１０（株式会社日立ハイテクサイエンス）を用いて、希釈したサンプルの波長５００ｎｍにおける吸光度（Ａｂｓ値）を測定した。調製直後の各水系インクを蒸留水で２５００倍に希釈したサンプルの吸光度から、下記式を用いて再分散率を求めた。
再分散率（％）＝１００×（７０℃で７日間静置及び振とう後の上澄みの吸光度／調製直後の吸光度）
以下の評価基準により再分散性を評価した。この再分散率の値が大きい程、再分散性が良好であることを意味する。
（評価基準）
◎：再分散率が９７％以上１００％以下
○：再分散率が９５％以上９７％未満
△：再分散率が８０％以上９５％未満
×：再分散率が８０％未満
【００６４】
＜水系インクの吐出性の評価＞
コロナ放電処理ＰＥＴ（フタムラ化学製、太閤ポリエステルフィルムＦＥ２００１）に、水系インクを用いて、以下のインクジェット記録方式により画像を形成した。
（インクジェット記録方式）
温度２５±１℃、相対湿度３０±５％の環境で、記録ヘッド（京セラ株式会社製、「ＫＪ４Ｂ-ＨＤ０６ＭＨＧ-ＳＴＤＶ」、ピエゾ式）を装備した印刷評価装置（株式会社トライテック製）を用いて吐出性評価をした。記録媒体の搬送台にＡ４サイズのフィルムヒーター（河合電器製作所製）を固定して、記録媒体を加温できるようにした。ヘッド電圧２６Ｖ、周波数２０ｋＨｚ、吐出液適量５ｐｌ、ヘッド温度３２℃、解像度６００ｄｐｉ、吐出前フラッシング回数２００発、負圧−４．０ｋＰａを設定し、記録媒体の長手方向と搬送方向が同じになる向きに、記録媒体をフィルムヒーターに固定した。この装置に、予め、５０ｍＬスクリュー管に水系インク３０ｇを入れたスクリュー管を横にしてマルチシェーカーＭＭＳ−２１０にて１５０ｒｐｍ、６０秒間の条件で振とうした後、印刷装置へこの水系インクを速やかに充填した。その直後印刷評価装置に印刷命令を転送し、全てのノズルから吐出したかどうか判別できる印刷チェックパターンを紙上に印字した。
この際のノズル欠け（正常に吐出していないノズル）数をカウントし、以下の評価基準により吐出性を評価した。閉塞数が少ないほど吐出性が良好である。
（評価基準）
５：ノズル欠けなし
４：ノズル欠け１〜２
３：ノズル欠け３〜５
２：ノズル欠け６〜１０
１：ノズル欠け１１以上
【００６５】
実施例３
（１）酸化チタン分散体の製造と泡立ち性評価
ポリマー分散剤をポイズ５３０（アクリル酸ポリマー：花王株式会社製：Ｍｗ３８０００：中和度１００％）に変更し、５Ｎ−水酸化ナトリウム水溶液を添加しなかった以外は実施例２と同様に行い、酸化チタン分散体（固形分濃度３０質量％）を得た。得られた酸化チタン分散体の泡立ち性評価結果を表３に示す。
（２）水系インクの製造と再分散性、吐出性の評価
実施例１と同様の方法で水系インクを得た。結果を表３に示す。
【００６６】
実施例４
（１）酸化チタン分散体の製造と泡立ち性評価
ポリマー分散剤をポイズ５２０（アクリル酸／マレイン酸共重合ポリマー：花王株式会社製：Ｍｗ２００００：中和度１００％）にした以外は実施例３と同様に行い、酸化チタン分散体（固形分濃度３０質量％）を得た。得られた酸化チタン分散体の泡立ち性評価結果を表３に示す。
（２）水系インクの製造と再分散性、吐出性の評価
実施例１と同様の方法で水系インクを得た。結果を表３に示す。
【００６７】
実施例５
（１）酸化チタン分散体の製造と泡立ち性評価
ポリマー分散剤をアロン６０１２（アクリル酸／アクリルアミドｔ−ブチルスルホン酸共重合ポリマー：東亞合成株式会社製：Ｍｗ６０００：中和度１００％）にした以外は実施例３と同様に行い、酸化チタン分散体（固形分濃度３０質量％）を得た。得られた酸化チタン分散体の泡立ち性評価結果を表３に示す。
（２）水系インクの製造と再分散性、吐出性の評価
実施例1と同様の方法で水系インクを得た。結果を表３に示す。
【００６８】
実施例６
（１）酸化チタン分散体の製造と泡立ち性評価
２５０ｍＬのポリエチレン瓶に、ポリマー分散剤Ｐ１を０．７５ｇとイオン交換水を１５ｇ、酸化チタンＣＲ−８０を１５ｇ入れて卓上型ポットミル架台にて２５０ｒｐｍ・８時間の分散を行った以降は実施例１と同様に行い、酸化チタン分散体（固形分濃度３０質量％）を得た。得られた酸化チタン分散体の泡立ち性評価結果を表３に示す。
（２）水系インクの製造と再分散性、吐出性の評価
実施例１と同様の方法で水系インクを得た。結果を表３に示す。
【００６９】
実施例７、及び比較例２〜５
（１）酸化チタン分散体の製造と評価
ポリマー分散剤を表３に示すものに変更した以外は実施例６と同様に行い、酸化チタン分散体（固形分濃度３０質量％）を得た。得られた酸化チタン分散体の泡立ち性評価結果を表３に示す。
（２）水系インクの製造と再分散性、吐出性の評価
実施例１と同様の方法で水系インクを得た。結果を表３に示す。
【００７０】
比較例６
（１）酸化チタン分散体の製造と泡立ち性評価
ポリマー分散剤をＪＯＮＣＲＹＬ７０Ｊ（Ｊ−７０Ｊ：スチレン／アクリル酸共重合体、ＢＡＳＦ社製、Ｍｗ１６５００、酸価２４０ＫＯＨｍｇ／ｇ）に変更し、添加量を１．０ｇにした以外は実施例６と同様に行い、酸化チタン分散体（固形分濃度３０質量％）を得た。
分散処理中に泡立ちが激しく、せん断が掛からなかったため、分散が進行せず、再分散性が不十分になったと考えられる。結果を表３に示す。
（２）水系インクの製造と再分散性、吐出性の評価
実施例１と同様の方法で水系インクを得たが安定性が悪く、直ぐに沈降してしまったため、インクジェット記録装置による吐出性の評価を行うことができなかった。再分散性の結果を表３に示す。
【００７１】
比較例７
（１）酸化チタン分散体の製造と泡立ち性評価
ポリマー分散剤をＪＯＮＣＲＹＬ６１Ｊ（Ｊ−６１Ｊ：スチレン／アクリル酸共重合体、ＢＡＳＦ社製、Ｍｗ１２０００、酸価１９５ＫＯＨｍｇ／ｇ）に変更し、添加量を０．９８ｇにした以外は実施例7と同様に行い、酸化チタン分散体（固形分濃度３０質量％）を得た。
分散中に泡立ちが激しく、せん断が掛からなかったため、分散が進行せず、再分散性が不十分になったと考えられる。結果を表３に示す。
（２）水系インクの製造と再分散性、吐出性の評価
実施例１と同様の方法で水系インクを得たが安定性が悪く、直ぐに沈降してしまったため、インクジェット記録装置による吐出性の評価を行うことができなかった。再分散性の結果を表３に示す。
【００７２】
【表３】
2017075302.tif 000005
【００７３】
実施例８
（１）酸化チタン分散体の製造と泡立ち性評価
ポリマー分散剤の量を０．７５ｇにした以外は実施例３と同様に行い、酸化チタン分散体（固形分濃度３０質量％）を得た。得られた酸化チタン分散体の泡立ち性評価結果を表４に示す。
（２）水系インクの製造と再分散性、吐出性の評価
酸化チタン分散体３５．０部、イオン交換水２４．９部にした以外は実施例１と同様の方法で水系インクを得た。結果を表４に示す。
【００７４】
比較例８
（１）酸化チタン分散体の製造と泡立ち性評価
ポリマー分散剤量を１．５ｇにした以外は実施例３と同様に行い、酸化チタン分散体（固形分濃度３０質量％）を得た。得られた酸化チタン分散体の泡立ち性評価結果を表４に示す。
（２）水系インクの製造と再分散性、吐出性の評価
酸化チタン分散体３６．７部、イオン交換水２３．２部にした以外は実施例１と同様の方法で水系インクを得た。実施例３の結果と合わせて、結果を表４に示す。
【００７５】
【表４】
2017075302.tif 000006
【００７６】
比較例９〜１０
（１）酸化チタン分散体の製造と評価
ポリマー分散剤を表５に示すものに変更した以外は実施例６と同様に行い、酸化チタン分散体（固形分濃度３０質量％）を得た。得られた酸化チタン分散体の泡立ち性評価結果を表５に示す。
（２）水系インクの製造と再分散性、吐出性の評価
実施例１と同様の方法で水系インクを得た。実施例６の結果と合わせて、結果を表５に示す。
【００７７】
【表５】
2017075302.tif 000007
【００７８】
実施例９
（１）酸化チタン分散体の製造と泡立ち性評価
酸化チタンをＣＲ-８３４（ルチル型：Tronox社製、Ａｌ・Ｓｉ・Ｚｒ処理、平均一次粒子径１７０ｎｍ）にした以外は実施例２と同様に行い、平均粒子径２５０ｎｍの酸化チタン分散体（固形分濃度３０質量％）を得た。得られた酸化チタン分散体の泡立ち性評価結果を表６に示す。
（２）水系インクの製造と再分散性、吐出性の評価
実施例１と同様の方法で水系インクを得た。結果を表６に示す。
比較例１１
（１）酸化チタン分散体の製造と泡立ち性評価
酸化チタンをＭＴ―７００ＨＤ（ルチル型：テイカ株式会社製、Ａｌ・Ｚｒ処理、平均一次粒子径５０ｎｍ）にした以外は実施例６と同様に行い、平均粒子径２００ｎｍの酸化チタン分散体（固形分濃度３０質量％）を得た。得られた酸化チタン分散体の泡立ち性評価結果を表６に示す。
（２）水系インクの製造と再分散性、吐出性の評価
実施例１と同様の方法で水系インクを得た。実施例６の結果と併せて、結果を表６に示す。
【００７９】
【表６】
2017075302.tif 000008
【００８０】
表３から、実施例２〜７は、比較例２〜７に比べて、アクリル酸、メタクリル酸、マレイン酸、及びスルホン酸基含有ビニルモノマーから選ばれる少なくとも1種のアニオン性基含有モノマー由来の構成単位を７２質量％以上含有してなるポリマー分散剤を用いることで再分散性、吐出性に優れたインクジェット記録物を得ることができることが分かる。
表４から、実施例３及び８は、比較例８に比べて、水系インク中のポリマー分散剤の含有量が酸化チタンに対して１質量％以上７質量％以下であるため、再分散性、吐出性に優れることが分かる。
表５から、実施例６は、比較例９及び１０に比べて、ポリマー分散剤の重量平均分子量が３，０００以上５０，０００以下であるため、再分散性、吐出性に優れることが分かる。
また、表６から、用いた酸化チタンの平均一次粒子径が１７０ｎｍの実施例９、及び平均一次粒子径が２５０ｎｍの実施例６は、平均一次粒子径が５０ｎｍの比較例１１に比べて、泡立ち性、再分散性、吐出性に優れることが分かる。
【産業上の利用可能性】
【００８１】
本発明のインクジェット記録方法は、酸化チタンが沈降しても簡易な攪拌により容易に再分散させることができ、良好な吐出性を得ることができるため有用である。
また、本発明のインクジェット記録用水系インクは、隠蔽性を有し、ルチル型酸化チタンが沈降しても簡易な攪拌により容易に再分散すると共に、優れた抑泡性又は消泡性により速やかにインク物性を回復することができる。
【符号の説明】
【００８２】
１  インク吐出手段
２  インク充填容器
３  インク流路
４  攪拌機構
５  記録媒体
【図１】
2017075302.tif 000009